(57)【要約】【課題】長時間連続して画像形成を行った場合であっても、トナー粒子とキャリアとの接触頻度を向上させて現像剤の摩擦帯電性を効果的に発揮させ、かつ、トナー粒子の付着性を効果的に抑制して、形成画像における画像濃度の低下及びかぶりの発生を効果的に抑制することができる二成分現像剤及びそれを用いた画像形成方法を提供する。【解決手段】トナー粒子と、樹脂微粒子と、無機微粒子と、キャリアと、を含む二成分現像剤及びそれを用いた画像形成方法であって、トナー粒子の比表面積をＳｔ（ｍ2／ｇ）とし、樹脂微粒子の比表面積をＳｒ（ｍ2／ｇ）とし、それらの和（Ｓｔ＋Ｓｒ）をＳａ（ｍ2／ｇ）とした場合に、当該Ｓａ（ｍ2／ｇ）が下記関係式（１）を満足するとともに、トナー粒子１００重量部に対する樹脂微粒子の添加量を０．１〜５重量部の範囲内の値とする。Ｓａ≧３      （１）【選択図】図１
2008257095.tif 000002
【特許請求の範囲】
【請求項１】
トナー粒子と、樹脂微粒子と、無機微粒子と、キャリアと、を含む二成分現像剤であって、
前記トナー粒子の比表面積をＳｔ（ｍ2／ｇ）とし、前記樹脂微粒子の比表面積をＳｒ（ｍ2／ｇ）とし、それらの和（Ｓｔ＋Ｓｒ）をＳａ（ｍ2／ｇ）とした場合に、当該Ｓａ（ｍ2／ｇ）が下記関係式（１）を満足するとともに、
前記トナー粒子１００重量部に対する前記樹脂微粒子の添加量を０．１〜５重量部の範囲内の値とすることを特徴とする二成分現像剤。
Ｓａ≧３      （１）
【請求項２】
前記トナー粒子の平均円形度を０．９６以上の値とすることを特徴とする請求項１に記載の二成分現像剤。
【請求項３】
前記キャリアの比表面積をＳｃ（ｍ2／ｇ）とした場合に、当該Ｓｃ（ｍ2／ｇ）と、前記Ｓａ（ｍ2／ｇ）と、が下記関係式（２）を満足することを特徴とする請求項１または２に記載の二成分現像剤。
Ｓａ・Ｓｃ≧０．１      （２）
【請求項４】
前記トナー粒子における帯電極性と、前記樹脂微粒子における帯電極性と、を同極性とすることを特徴とする請求項１〜３のいずれか一項に記載の二成分現像剤。
【請求項５】
前記樹脂微粒子の平均一次粒子径を５０〜５００ｎｍの範囲内の値とすることを特徴とする請求項１〜４のいずれか一項に記載の二成分現像剤。
【請求項６】
前記樹脂微粒子の主成分を、アクリル系樹脂とすることを特徴とする請求項１〜５のいずれか一項に記載の二成分現像剤。
【請求項７】
請求項１〜６のいずれか一項に記載の二成分現像剤を用いることを特徴とする画像形成方法。
【発明の詳細な説明】
【技術分野】
【０００１】
本発明は、現像剤及び画像形成方法に関し、特に、長時間連続して画像形成を行った場合であっても、摩擦帯電特性を効果的に発揮して、画像濃度の低下及びかぶりの発生を効果的に抑制することができる二成分現像剤及びそれを用いた画像形成方法に関する。
【背景技術】
【０００２】
一般に、電子写真システムは、絶縁性トナー粒子や導電性トナー粒子のみを用いる一成分現像方式と、トナー粒子及びキャリアを用いる二成分現像方式の二つに大別される。
このうち二成分現像方式は、キャリアを介してトナー粒子を摩擦帯電させるため、一成分現像方式と比較して、現像剤の摩擦帯電特性に優れている。
また、トナー粒子の帯電性や流動性をさらに向上させるべく、トナーにシリカなどの無機微粒子を外添することが知られている。この場合、外添剤を添加することによってトナーの表面積が増加するが、それに起因して現像剤担持体やキャリアに対する付着性も増加してしまうという問題が見られた。その結果、トナー粒子を効率的に感光体へと移動させることが困難となり、画像濃度の低下及びかぶりの発生を効果的に抑制することができないという問題が見られた。
【０００３】
そこで、このような問題を解決するために、一成分現像剤においてではあるが、トナー粒子における比表面積及び形状をそれぞれ規定して、その摩擦帯電特性と、付着性と、のバランスを好適な範囲に調節する方法が開示されている（例えば、特許文献１）。
より具体的には、特許文献１では、トナー粒子の体積平均粒子径、形状係数ＳＦ−１、平均円形度及びＢＥＴ比表面積をそれぞれ所定の範囲に規定した非磁性一成分現像剤が開示されている。
【特許文献１】特開２００４−１２６００５号公報（特許請求の範囲）
【発明の開示】
【発明が解決しようとする課題】
【０００４】
しかしながら、特許文献１に記載された現像剤においては、単にトナー粒子という単一の粒子の範疇で、その比表面積及び形状をそれぞれ調節しているにすぎないため、摩擦帯電特性と、付着性と、のバランスを所望の範囲にまで調節することは、未だ実現できていなかった。したがって、現像剤の帯電量が不足したり、トナー粒子が効率的に感光体に移動できなかったりして、画像濃度の低下やかぶりの発生を抑制できないといった問題が見られた。また、外添剤がトナー粒子に対して埋没しやすく、外添剤の効果を有効に発揮することが困難となる場合も見られた。
【０００５】
そこで、本発明の発明者らは、鋭意検討した結果、外添剤として樹脂微粒子を含む二成分現像剤において、トナー粒子の比表面積と、樹脂微粒子の比表面積と、の和を所定の範囲とするとともに、トナー粒子に対する樹脂微粒子の添加割合を所定の範囲とすることにより、長時間連続して画像形成を行った場合であっても、現像剤の摩擦帯電性を効果的に発揮させることができ、かつ、その付着性を効果的に抑制することができることを見出し、本発明を完成させたものである。
すなわち、本発明は、長時間連続して画像形成を行った場合であっても、現像剤の摩擦帯電性を効果的に発揮させ、かつ、トナー粒子の付着性を効果的に抑制して、形成画像における画像濃度の低下及びかぶりの発生を効果的に抑制することができる二成分現像剤及びそれを用いた画像形成方法を提供することを目的とする。
【課題を解決するための手段】
【０００６】
本発明によれば、トナー粒子と、樹脂微粒子と、無機微粒子と、キャリアと、を含む二成分現像剤であって、トナー粒子の比表面積をＳｔ（ｍ2／ｇ）とし、樹脂微粒子の比表面積をＳｒ（ｍ2／ｇ）とし、それらの和（Ｓｔ＋Ｓｒ）をＳａ（ｍ2／ｇ）とした場合に、当該Ｓａ（ｍ2／ｇ）が下記関係式（１）を満足するとともに、トナー粒子１００重量部に対する樹脂微粒子の添加量を０．１〜５重量部の範囲内の値とすることを特徴とする二成分現像剤が提供され、上述した問題点を解決することができる。
Ｓａ≧３      （１）
すなわち、トナー粒子の比表面積と、樹脂微粒子の比表面積と、の和を所定の範囲とし、かつ、トナー粒子に対する樹脂微粒子の添加割合を所定の範囲とすることによって、当該樹脂微粒子を外添させた状態のトナー粒子とキャリアとの接触頻度が向上し、現像剤の摩擦帯電特性を向上させることができる。
また、トナー粒子に外添された樹脂微粒子は、無機微粒子と異なり、トナー粒子中に埋没しにくいため、トナー粒子と完全に一体化することが、比較的少ない。したがって、トナー粒子とキャリアとの接触頻度を向上させつつも、トナー粒子が現像剤担持体やキャリアに対して付着することを効果的に抑制することができる。
したがって、長時間連続して画像形成を行った場合であっても、画像濃度の低下及びかぶりの発生を効果的に抑制することができる。
【０００７】
また、本発明の二成分現像剤を構成するにあたり、トナー粒子の平均円形度を０．９６以上の値とすることが好ましい。
このように構成することにより、トナー粒子の付着性をより効果的に抑制することができる。
【０００８】
また、本発明の二成分現像剤を構成するにあたり、キャリアの比表面積をＳｃ（ｍ2／ｇ）とした場合に、当該Ｓｃ（ｍ2／ｇ）と、Ｓａ（ｍ2／ｇ）と、が下記関係式（２）を満足することが好ましい。
Ｓａ・Ｓｃ≧０．１      （２）
このように構成することにより、樹脂微粒子を外添させた状態のトナー粒子とキャリアとの接触頻度を規定することができる。したがって、優れた摩擦帯電特性を備えた現像剤を安定的に得ることができる。
【０００９】
また、本発明の二成分現像剤を構成するにあたり、トナー粒子における帯電極性と、樹脂微粒子における帯電極性と、を同極性とすることが好ましい。
このように構成することにより、樹脂微粒子を外添させた状態でのトナー粒子における摩擦帯電特性をさらに向上させることができる。
【００１０】
また、本発明の二成分現像剤を構成するにあたり、樹脂微粒子の平均一次粒子径を５０〜５００ｎｍの範囲内の値とすることが好ましい。
このように構成することにより、樹脂微粒子がトナー粒子に対して埋没することを効果的に抑制することができる。
【００１１】
また、本発明の二成分現像剤を構成するにあたり、樹脂微粒子の主成分を、アクリル系樹脂とすることが好ましい。
このように構成することにより、樹脂微粒子における摩擦帯電特性等を、容易に調節することができる。
【００１２】
また、本発明の別の態様は、上述したいずれかの二成分現像剤を用いることを特徴とする画像形成方法である。
すなわち、本発明において使用される二成分現像剤であれば、長時間連続して画像形成を行った場合であっても、現像剤における摩擦帯電特性を効果的に向上させ、かつ、トナー粒子における付着性についても、効果的に抑制することができる。
したがって、本発明の画像形成方法であれば、長期間連続して画像形成を行った場合であっても、画像濃度の低下及びかぶりの発生を効果的に抑制した良質な画像を、安定的に形成することができる。
【発明を実施するための最良の形態】
【００１３】
［第１の実施形態］
第１の実施形態は、トナー粒子と、樹脂微粒子と、無機微粒子と、キャリアと、を含む二成分現像剤であって、トナー粒子の比表面積をＳｔ（ｍ2／ｇ）とし、樹脂微粒子の比表面積をＳｒ（ｍ2／ｇ）とし、それらの和（Ｓｔ＋Ｓｒ）をＳａ（ｍ2／ｇ）とした場合に、当該Ｓａ（ｍ2／ｇ）が下記関係式（１）を満足するとともに、トナー粒子１００重量部に対する樹脂微粒子の添加量を０．１〜５重量部の範囲内の値とすることを特徴とする二成分現像剤である。
Ｓａ≧３      （１）
以下、第１の実施形態の二成分現像剤について、構成要件に分けて説明する。
【００１４】
１．トナー粒子
（１）結着樹脂
トナー粒子に用いられる結着樹脂の種類は、特に制限されるものではないが、例えば、スチレン系樹脂、アクリル系樹脂、スチレン−アクリル系共重合体、ポリエチレン系樹脂、ポリプロピレン系樹脂、塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン樹脂等の熱可塑性樹脂を使用することが好ましい。
【００１５】
（２）着色剤
また、トナー粒子に含有させる着色剤は、特に制限されるものではないが、例えば、カーボンブラック、アセチレンブラック、ランプブラック、アニリンブラック、アゾ系顔料、黄色酸化鉄、黄土、ニトロ系染料、油溶性染料、ベンジジン系顔料、キナクリドン系顔料、銅フタロシアニン系顔料等を使用することが好ましい。
また、着色剤の添加量についても特に制限されるものではないが、例えば、トナー粒子の結着樹脂１００重量部に対して、０．０１〜３０重量部の範囲内の値とすることが好ましい。
この理由は、かかる着色剤の添加量が０．０１重量部未満の値となると、画像濃度が低下して、鮮明な画像を得ることが困難となる場合があるためである。一方、かかる着色剤の添加量が３０重量部を超えた値となると、定着性が低下する場合があるためである。
したがって、着色剤の添加量を、トナー粒子の結着樹脂１００重量部に対して０．１〜２０重量部の範囲内の値とすることがより好ましく、０．５〜１５重量部の範囲内の値とすることがさらに好ましい。
【００１６】
（３）電荷制御剤
また、トナー粒子に対して、電荷制御剤を添加することが好ましい。
この理由は、電荷制御剤を添加することによって、帯電レベルや帯電立ち上がり特性（短時間で、一定の電荷レベルに帯電するかの指標）を著しく向上させることができるためである。
このような電荷制御剤の種類としては、特に制限されるものではないが、例えば、ニグロシン、第四級アンモニウム塩化合物、樹脂にアミン系化合物を結合させた樹脂タイプの電荷制御剤等の正帯電性を示す電荷制御剤を使用することが好ましい。
また、電荷制御剤の添加量を、トナー粒子の結着樹脂１００重量部に対して、０．５〜１０重量部の範囲内の値とすることが好ましい。
この理由は、電荷制御剤の添加量が０．５重量部未満の値となると、電荷制御剤の効果が十分に発揮されない場合があるためである。一方、電荷制御剤の添加量が１０重量部を超えた値となると、特に高温高湿環境下において、帯電不良及び画像不良が生じやすくなる場合があるためである。
したがって、電荷制御剤の添加量を、トナー粒子の結着樹脂１００重量部に対して１〜９重量部の範囲内の値とすることがより好ましく、２〜８重量部の範囲内の値とすることがさらに好ましい。
【００１７】
（４）ワックス
また、トナー粒子に対して、ワックスを添加することが好ましい。
このようなワックスとしては、特に制限されるものではないが、例えば、ポリエチレンワックス、ポリプロピレンワックス、フッ素樹脂系ワックス、フィッシャートロプッシュワックス、パラフィンワックス、エステルワックス、モンタンワックス、ライスワックス等の一種単独または二種以上の組み合わせが挙げられる。
また、ワックスの添加量を、トナー粒子の結着樹脂１００重量部に対して、０．１〜２０重量部の範囲内の値とすることが好ましい。
この理由は、ワックスの添加量が０．１重量部未満の値となると、読み取りヘッドへのオフセットや像スミアリング等を効果的に防止することが困難となる場合があるためである。一方、ワックスの添加量が２０重量部を超えると、トナー粒子同士が融着して、保存安定性が低下する場合があるためである。
したがって、ワックスの添加量を、トナー粒子の結着樹脂１００重量部に対して０．５〜１５重量部の範囲内の値とすることがより好ましく、１〜１０重量部の範囲内の値とすることがさらに好ましい。
【００１８】
（５）体積平均粒子径
また、トナー粒子の体積平均粒子径を５〜１５μｍの範囲内の値とすることが好ましい。
この理由は、トナー粒子の体積平均粒子径が５μｍ未満の値となると、安定的に製造することが困難となったり、残留トナーのクリーニング効率が低下する場合があるためである。一方、トナー粒子の体積平均粒子径が１５μｍを超えた値となると、高画質画像を得ることが困難となる場合があるためである。
したがって、トナー粒子の体積平均粒子径を６〜１２μｍの範囲内の値とすることがより好ましく、６〜１０μｍの範囲内の値とすることがさらに好ましい。
なお、かかるトナー粒子の体積平均粒子径は、例えば、ベックマンコールター社製のコールターマルチサイザー３を用いて測定することができる。
【００１９】
（６）比表面積
また、トナー粒子の比表面積Ｓｔ（ｍ2／ｇ）を０．９〜１．６ｍ2／ｇの範囲内の値とすることが好ましい。
この理由は、トナー粒子の比表面積Ｓｔ（ｍ2／ｇ）が０．９ｍ2／ｇ未満の値となると、トナー粒子における摩擦帯電特性が低下したり、樹脂微粒子を安定的に外添させることが困難となる場合があるためである。一方、トナー粒子の比表面積Ｓｔ（ｍ2／ｇ）が１．６ｍ2／ｇを超えた値となると、樹脂微粒子を外添させた場合であっても、現像剤担持体やキャリアとの付着性を、効果的に抑制することが困難となる場合があるためである。
したがって、トナー粒子の比表面積Ｓｔ（ｍ2／ｇ）を１〜１．５ｍ2／ｇの範囲内の値とすることがより好ましく、１．１〜１．４ｍ2／ｇの範囲内の値とすることがさらに好ましい。
なお、トナー粒子の比表面積Ｓｔ（ｍ2／ｇ）の測定方法は、後の実施例において詳述する。
【００２０】
（７）平均円形度
また、トナー粒子の平均円形度を０．９６以上の値とすることが好ましい。
この理由は、トナー粒子の平均円形度をかかる範囲の値とすることで、トナー粒子の付着性をより効果的に抑制することができるためである。
すなわち、トナー粒子の平均円形度が０．９６未満の値となると、その比表面積が過度に増大してしまい、現像剤担持体やキャリアとの付着性を、効果的に抑制することが困難となる場合があるためである。一方、トナー粒子の平均円形度を過度に大きな値とすると、トナー粒子の表面積が減少しキャリアとの接触が減少するため、十分なトナーの帯電性が得られない場合がある。
したがって、トナー粒子の平均円形度を０．９６〜０．９９の範囲内の値とすることがより好ましく、０．９６〜０．９８の範囲内の値とすることがさらに好ましい。
また、本発明における平均円形度とは、下記式（３）によって定義される値の算術平均である。
なお、トナー粒子の平均円形度の測定方法は、後の実施例において詳述する。
【００２１】
【数１】
2008257095.tif 000003
【００２２】
（８）製造方法
また、トナー粒子の製造方法としては、まず、上述した結着樹脂と、ワックスと、着色剤と、必要に応じてその他添加剤とを、公知の方法を用いて、予備混合をした後、溶融混練を行って、トナー用樹脂組成物を調製する。次いで、得られたトナー用樹脂組成物を公知の方法を用いて微粉砕し、その後、分級処理をしてトナー粒子を得ることが好ましい。
ここで、予備混合処理としては、例えば、ヘンシェルミキサー、ボールミル、スーパーミキサー、乾式ブレンダー等を用いて行うことが好ましい。
また、溶融混練処理としては、例えば、二軸押出機や一軸押出機等を用いて行うことが好ましい。また、微粉砕処理としては、例えば、気流式粉砕機等を用いて行うことが好ましい。さらに、分級処理としては、例えば、風力分級機等を用いて行うことが好ましい。
【００２３】
２．無機微粒子
また、トナー粒子に対して、外添剤として、無機微粒子を添加することを特徴とする。
この理由は、無機微粒子を添加することによって、現像剤の流動性を調節することができるためである。さらに、現像剤の流動性を調節することによって、トナー粒子とキャリアとの間における摩擦帯電性を所望の範囲に調節することができるためである。
【００２４】
（１）種類
また、かかる無機微粒子としては、特に制限されるものではないが、例えば、シリカ粒子や酸化チタン粒子を用いることが好ましい。
また、これらの無機微粒子に対して、疎水化処理を施すことが好ましい。
例えば、シリカ粒子に対しては、ジメチルポリシロキサン、３−アミノプロピルトリメトキシシラン、ヘキサメチルジシラザン、トリメチルシラン、トリメチルクロルシラン、トリメチルエトキシシラン、ジメチルジクロルシラン、メチルトリクロルシラン及びアリルジメチルクロルシラン等の有機ケイ素化合物によって疎水化処理を施すことができる。
一方、酸化チタン粒子に対しては、例えば、イソプロピルトリイソステアロイルチタン、ビニルトリメトキシチタン、ナフチルトリメトキシチタン、フェニルトリメトキシチタン、メチルトリメトキシチタン、エチルトリメトキシチタン、プロピルトリメトキシチタン、イソブチルトリメトキシチタン、オクタデシルトリメトキシチタン等のチタネート系化合物によって疎水化処理を施すことができる。
【００２５】
（２）平均粒子径
また、無機微粒子の平均粒子径を２〜１００ｎｍの範囲内の値とすることが好ましい。
この理由は、かかる平均粒子径が２ｎｍ未満の値となると、不均一な凝集が生じやすくなって、トナー粒子に対して均一に外添させることが困難となる場合があるためである。一方、かかる平均粒子径が１００ｎｍを超えた値となると、現像剤の帯電量におけるばらつきが増加する場合があるためである。
したがって、無機微粒子の平均粒子径を５〜８０ｎｍの範囲内の値とすることがより好ましく、７〜６０ｎｍの範囲内の値とすることがさらに好ましい。
なお、無機微粒子の平均粒子径は、例えば、電子顕微鏡ＪＳＭ−８８０（日本電子データム（株）製）を用いて、３０，０００〜１００，０００倍の倍率で、５０個の粒子の長径及び短径をそれぞれ測定して、それらの平均を求めて算出することができる。
【００２６】
（３）添加量
また、無機微粒子の添加量を、トナー粒子１００重量部に対して０．１〜５重量部の範囲内の値とすることが好ましい。
この理由は、かかる無機微粒子の添加量が０．１重量部未満の値となると、現像剤の流動性が低下して、特に高温高湿下における現像剤の帯電特性が著しく低下する場合があるためである。一方、かかる無機微粒子の添加量が５重量部を超えた値となると、トナー粒子やキャリアの樹脂被覆層に対して、無機微粒子が埋没することを抑制することが困難となって、長時間連続して画像形成を行った際には、現像剤の帯電特性が著しく低下する場合があるためである。
したがって、無機微粒子の添加量を、トナー粒子１００重量部に対して０．４〜４重量部の範囲内の値とすることがより好ましい。
【００２７】
３．樹脂微粒子
また、本発明としての現像剤は、外添剤として樹脂微粒子を含むことを特徴とする。
この理由は、外添剤として樹脂微粒子を含むことによって、トナー粒子とキャリアとの接触頻度を向上させて、現像剤の摩擦帯電特性を向上させることができるためである。
また、樹脂微粒子は、上述した無機微粒子と異なり、トナー粒子中に埋没しにくいため、トナー粒子と完全に一体化することが、比較的少ない。したがって、トナー粒子とキャリアとの接触頻度を向上させつつも、トナー粒子が現像剤担持体やキャリアに対して付着することを効果的に抑制することができるためである。
したがって、外添剤として樹脂微粒子を含むことによって、長時間連続して画像形成を行った場合であっても、画像濃度の低下及びかぶりの発生を効果的に抑制することができる。
【００２８】
（１）結着樹脂
樹脂微粒子における結着樹脂としては、トナー粒子の結着樹脂に使用されるものと同様の結着樹脂を用いることができる。例えば、スチレン系樹脂、アクリル系樹脂、スチレン−アクリル系共重合体、ポリエチレン系樹脂、ポリプロピレン系樹脂、塩化ビニル系樹脂、ポリエステル系樹脂、ポリアミド系樹脂、ポリウレタン系樹脂、ポリビニルアルコール系樹脂、ビニルエーテル系樹脂、Ｎ−ビニル系樹脂、スチレン−ブタジエン樹脂等の熱可塑性樹脂を使用することができる。
一方、上述した結着樹脂の中でも、特にアクリル系樹脂を用いることが好ましい。
この理由は、アクリル系樹脂であれば、樹脂微粒子における摩擦帯電特性等を、容易に調節することができるためである。
また、アクリル系樹脂の具体例としては、アクリル樹脂、メタクリル樹脂、スチレン−アクリル酸エステル共重合体、スチレンメタクリル酸エステル共重合体及びスチレン−α−クロルメタクリル酸メチル共重合体等が挙げられる。
【００２９】
（２）平均粒子径
また、樹脂微粒子の平均粒子径を５０〜５００ｎｍの範囲内の値とすることが好ましい。
この理由は、樹脂微粒子の平均粒子径をかかる範囲内の値とすることによって、樹脂微粒子がトナー粒子に対して埋没することを効果的に抑制することができるためである。
すなわち、樹脂微粒子の平均粒子径が５０ｎｍ未満の値となると、外添されている樹脂微粒子に対して外力がかかった際には、トナー粒子への圧力が大きくなって、トナー粒子中に埋没する場合があるためである。一方、樹脂微粒子の平均粒子径が５００ｎｍを超えた値となると、トナー粒子やキャリアの流動性を阻害したり、トナー粒子の摩擦帯電が不十分となる場合があるためである。
したがって、樹脂微粒子の平均粒子径を５０〜３００ｎｍの範囲内の値とすることがより好ましい。
【００３０】
（３）比表面積
また、樹脂微粒子の比表面積Ｓｒ（ｍ2／ｇ）を２〜４ｍ2／ｇの範囲内の値とすることが好ましい。
この理由は、樹脂微粒子の比表面積Ｓｒ（ｍ2／ｇ）が２ｍ2／ｇ未満の値となると、トナー粒子とキャリアとの接触頻度を向上させることが困難となる場合があるためである。一方、樹脂微粒子の比表面積Ｓｒ（ｍ2／ｇ）が４ｍ2／ｇを超えた値となると、樹脂微粒子自体の付着性の影響が大きくなって、現像剤全体としての流動性が低下する場合があるためである。
したがって、樹脂微粒子の比表面積Ｓｒ（ｍ2／ｇ）を２．１〜３．８ｍ2／ｇの範囲内の値とすることがより好ましく、２．２〜３．５ｍ2／ｇの範囲内の値とすることがさらに好ましい。
なお、樹脂微粒子の比表面積Ｓｒ（ｍ2／ｇ）の測定方法は、後の実施例において詳述する。
【００３１】
（４）添加量
また、樹脂微粒子の添加量を、トナー粒子１００重量部に対して０．１〜５重量部の範囲内の値とすることを特徴とする。
この理由は、樹脂微粒子の添加量をかかる範囲内の値とすることにより、関係式（１）によって規定されるトナー粒子及び樹脂微粒子における比表面積の関係と相俟って、樹脂微粒子を外添させた状態のトナー粒子の摩擦帯電特性及び付着性を、それぞれ向上及び抑制しつつも、現像剤全体としての流動性を有効に保持することができるためである。
すなわち、樹脂微粒子の添加量が０．１重量部未満の値となると、トナー粒子とキャリアとの接触頻度を向上させて、樹脂微粒子を外添させた状態のトナー粒子の摩擦帯電特性を増加させる効果や、樹脂微粒子を外添させた状態のトナー粒子の付着性を抑制する効果が、十分に発揮されない場合があるためである。一方、樹脂微粒子の添加量が５重量部を超えた値となると、樹脂微粒子自体が有する付着性の影響が増大して、現像剤全体としての流動性が不十分となる場合があるためである。
したがって、樹脂微粒子の添加量を、トナー粒子１００重量部に対して０．３〜３重量部の範囲内の値とすることがより好ましく、０．８〜１．５重量部の範囲内の値とすることがさらに好ましい。
【００３２】
（５）製造方法
また、樹脂微粒子は、乳化重合法、またはスプレードライ法等によって製造することができるが、特に好適な製造方法としては、乳化重合法が挙げられる。
乳化重合法について具体的に説明すると、例えば、ラウリル硫酸ナトリウム等の界面活性剤及び過硫酸アンモニウム等の重合開始剤等を添加した溶液を用意する。次いで、かかる溶液に対して、アクリル酸、メチルメタクリレート、ブチルアクリレート、２−エチルヘキシルアクリレート及びスチレン等のモノマー成分を、滴下して、エマルジョンを得る。最後に、かかるエマルジョンを乾燥させることで、樹脂微粒子を得ることができる。
【００３３】
４．キャリア
本発明としての二成分現像剤に使用されるキャリアは、キャリアコアのみからなるキャリアであってもよいが、キャリアコアと、かかるキャリアコアを被覆する樹脂被覆層からなることがより好ましい。
この理由は、かかる樹脂被覆層によって、キャリアの絶縁性を向上させて、キャリアとトナー粒子との摩擦帯電特性を好適な範囲に調節することができ、さらに、キャリアの耐久性を向上させることができるためである。
【００３４】
（１）キャリアコア
キャリアコアとしては、フェライト、マグネタイト、鉄、コバルト及びニッケル等の強磁性を示す金属もしくは合金、またはこれらの強磁性元素を含む化合物、あるいは、強磁性元素を含まないが、適当な熱処理を施すことによって強磁性を示すようになる合金等を挙げることができる。
また、このようなキャリアコアとして、ポリビニルアルコール樹脂やポリビニルアセタール樹脂等のバインダー樹脂中に、上述した磁性粉を分散させて造粒したものを用いることも好ましい。すなわち、磁性粉と、バインダー樹脂と、必要に応じて添加剤等と、を混合分散した後、造粒及び乾燥してコア素粒子を得ることができる。その後、得られたキャリアコア素粒子を公知の方法を用いて焼成、粉砕を行ってキャリアコアを得ることができる。
【００３５】
（２）樹脂被覆層
また、キャリアの樹脂被覆層としては、エポキシ樹脂、シリコーン樹脂、フッ素樹脂等が好適に使用される。
この理由は、これらの樹脂であれば、キャリアにおける摩擦帯電特性等を、好適な範囲に調節することができるためである。
また、かかる樹脂被覆量は、キャリアコア１００重量部に対して５〜６０重量部の範囲内の値とすることが好ましい。
この理由は、かかる樹脂被覆量が５重量部未満の値となると、キャリアコアを十分に被覆することができず、帯電性や耐久性が低下する場合があるためである。一方、かかる樹脂被覆量が６０重量部を超えた値となると、流動性が低下したり、スペントが発生しやすくなる場合があるためである。
したがって、かかる樹脂被覆量を、キャリアコア１００重量部に対して１０〜５０重量部の範囲内の値とすることがより好ましく、１５〜４５重量部の範囲内の値とすることがさらに好ましい。
【００３６】
（３）平均粒子径
また、キャリアの平均粒子径を２０〜１２０μｍの範囲内の値とすることが好ましい。
この理由は、キャリアの平均粒子径が２０μｍ未満の値となると、キャリア飛びが発生しやすくなる場合があるためである。一方、キャリアの平均粒子径が１２０μｍを超えた値となると、現像剤全体としての流動性が低下する場合があるためである。
したがって、キャリアの平均粒子径を３０〜１１０μｍの範囲内の値とすることがより好ましく、４０〜１００μｍの範囲内の値とすることがさらに好ましい。
【００３７】
（４）比表面積
また、キャリアの比表面積Ｓｃ（ｍ2／ｇ）を０．０１〜０．１ｍ2／ｇの範囲内の値とすることが好ましい。
この理由は、キャリアの比表面積Ｓｃ（ｍ2／ｇ）が０．０１ｍ2／ｇ未満の値となると、樹脂微粒子を外添させた状態のトナー粒子との接触頻度が著しく低下して、樹脂微粒子を外添させた状態のトナー粒子を所定の帯電量にまで帯電させることが困難となる場合があるためである。一方、キャリアの比表面積Ｓｃ（ｍ2／ｇ）が０．１ｍ2／ｇを超えた値となると、キャリアに対してトナー粒子が付着しやすくなる場合があるためである。
したがって、キャリアの比表面積Ｓｃ（ｍ2／ｇ）を０．０２〜０．０９ｍ2／ｇの範囲内の値とすることがより好ましく、０．０３〜０．０８ｍ2／ｇの範囲内の値とすることがさらに好ましい。
なお、キャリアの比表面積Ｓｃ（ｍ2／ｇ）の測定方法は、後の実施例において詳述する。
【００３８】
（５）添加量
また、キャリアの添加量を、トナー粒子１００重量部に対して５０〜５０００重量部の範囲内の値とすることが好ましい。
この理由は、キャリアの添加量が５０重量部未満の値となると、樹脂微粒子を外添させた状態のトナー粒子を十分に摩擦帯電させることが困難となる場合があるためである。一方、キャリアの添加量が５０００重量部を超えた値となると、現像剤全体としての流動性が低下したり、キャリア飛びが発生しやすくなる場合があるためである。
したがって、キャリアの添加量を、トナー粒子１００重量部に対して１００〜３０００重量部の範囲内の値とすることがより好ましく、２００〜２０００重量部の範囲内の値とすることがさらに好ましい。
【００３９】
（６）製造方法
また、キャリアコアに対して樹脂被覆層を形成する方法としては、例えば、被覆樹脂を適当な溶媒に溶解した溶液を、スプレー噴霧や流動床等の手段を用いて、キャリアコアに対して被覆させることが好ましい。次いで、得られた被覆樹脂とキャリアコアの混合塊を乾燥及び焼成した後、ハンマーミル等を用いて解砕し、さらに風力分級機等を用いて分級処理を行うことが好ましい。
【００４０】
５．現像剤特性
（１）実質比表面積
本発明の二成分現像剤においては、トナー粒子の比表面積をＳｔ（ｍ2／ｇ）とし、樹脂微粒子の比表面積をＳｒ（ｍ2／ｇ）とし、それらの和（Ｓｔ＋Ｓｒ）をＳａ（ｍ2／ｇ）とした場合に、当該Ｓａ（ｍ2／ｇ）が下記関係式（１）を満足することを特徴とする。
Ｓａ≧３      （１）
この理由は、Ｓａが関係式（１）を満足することによって、樹脂微粒子の項において既に記載したように、トナー粒子に対する樹脂微粒子の添加割合と相俟って、トナー粒子とキャリアとの接触頻度を向上させることができるためである。その結果、樹脂微粒子を外添させた状態のトナー粒子とキャリアとの接触頻度を向上させて、現像剤の摩擦帯電特性を向上させることができるためである。
したがって、長時間連続して画像形成を行った場合であっても、画像濃度の低下及びかぶりの発生を効果的に抑制することができる。
すなわち、Ｓａ（ｍ2／ｇ）が３ｍ2／ｇ未満の値となると、樹脂微粒子を外添させた状態のトナー粒子とキャリアとの接触頻度が低下して、樹脂微粒子を外添させた状態のトナー粒子が所定の帯電量を得ることが困難となる場合があるためである。
一方、トナー粒子の比表面積Ｓｔ（ｍ2／ｇ）に起因して、Ｓａ（ｍ2／ｇ）が過度に大きな値となると、トナー粒子の現像剤担持体やキャリアに対する付着性を抑制することが困難となる場合がある。また、樹脂微粒子の比表面積Ｓｒ（ｍ2／ｇ）に起因して、Ｓａ（ｍ2／ｇ）が過度に大きな値となると、樹脂微粒子の付着性の影響が大きくなって、現像剤全体としての流動性が低下する場合がある。
したがって、トナー粒子の比表面積Ｓｔ（ｍ2／ｇ）と、樹脂微粒子の比表面積Ｓｒ（ｍ2／ｇ）と、の和（Ｓｔ＋Ｓｒ）であるＳａ（ｍ2／ｇ）が、下記関係式（１´）を満足することがより好ましく、下記関係式（１´´）を満足することがさらに好ましい。
３．２≦Ｓａ≦８      （１´）
３．４≦Ｓａ≦５      （１´´）
【００４１】
次いで、図１を用いて、トナー粒子の比表面積Ｓｔ（ｍ2／ｇ）と、樹脂微粒子の比表面積Ｓｒ（ｍ2／ｇ）と、の和Ｓａ（ｍ2／ｇ）と、かかる樹脂微粒子を外添させた状態のトナー粒子を含む二成分現像剤を用いて画像形成を行った場合のかぶりと、の関係を説明する。
図１には、横軸にＳａ（ｍ2／ｇ）を採り、縦軸にかぶり（−）を採った特性曲線Ａ及びＢが示してある。
ここで特性曲線Ａは、ＩＳＯ  １２６４７に準拠した画像パターンを画像濃度２％で２０万枚連続形成した場合の特性曲線であり、特性曲線Ｂは、ＩＳＯ  １２６４７に準拠した画像パターンを画像濃度２％で５万枚間欠形成した場合の特性曲線である。なお、トナー粒子１００重量部に対する樹脂微粒子の添加量は、０．１〜５重量部の範囲内の値としている。
かかる特性曲線Ａから理解されるように、Ｓａの値が０ｍ2／ｇから３ｍ2／ｇへと増加するのにともなって、かぶりの値が、少なくとも０．０２５以上の値から約０．００５まで急激に減少している。一方、Ｓａの値が３ｍ2／ｇ以上の範囲では、かかる値が増加するのにともなって、かぶりの値が極緩やかに減少しており、安定して０．００３前後の非常に低い値を保持していることがわかる。
また、特性曲線Ｂにおいても、Ｓａの値が０ｍ2／ｇから３ｍ2／ｇへと増加するのにともなって、かぶりの値が、約０．０１５から約０．００４まで、やや急激に減少し、Ｓａの値が３ｍ2／ｇ以上の範囲では、安定して０．００１前後の値を保持している。
したがって、２０万枚連続画像形成を行った場合であっても、５万枚間欠画像形成を行った場合であっても、Ｓａの値を３ｍ2／ｇ以上とすることによって、かぶりを安定的に低い値に保持できることがわかる。そして、特に、特性曲線Ａのように、２０万枚連続画像形成のような長時間の連続的な画像形成を行った場合には、Ｓａを３ｍ2／ｇ以上とすることが、非常に大きな臨界的意義を有することが理解される。
【００４２】
次いで、図２及び３を用いて、トナー粒子の比表面積Ｓｔ（ｍ2／ｇ）と、樹脂微粒子の比表面積Ｓｒ（ｍ2／ｇ）と、の和（Ｓｔ＋Ｓｒ）であるＳａ（ｍ2／ｇ）と、かかる樹脂微粒子を外添させた状態のトナー粒子を含む二成分現像剤を用いて画像形成を行った場合の画像濃度と、の関係を説明する。
図２及び３には、それぞれ横軸にＳａ（ｍ2／ｇ）を採り、縦軸に画像濃度（−）を採った特性曲線がＡ及びＢが示してある。
ここで特性曲線Ａは、ＩＳＯ  １２６４７に準拠した画像パターンを画像濃度２％で２０万枚連続形成した場合の特性曲線であり、特性曲線Ｂは、ＩＳＯ  １２６４７に準拠した画像パターンを画像濃度２％で５万枚間欠形成した場合の特性曲線である。なお、トナー粒子１００重量部に対する樹脂微粒子の添加量は、０．１〜５重量部の範囲内の値としている。
かかる特性曲線Ａ及びＢから理解されるように、Ｓａの値が０ｍ2／ｇから増加するのにともなって、両曲線とも、画像濃度の値が、１．４強から緩やかに減少している。しかしながら、両曲線とも、Ｓａが３ｍ2／ｇ以上の範囲であっても、画像濃度が１．２以上の高い値を安定して保持していることがわかる。
したがって、上述したように、Ｓａの値が過度に大きくなると、トナー粒子または樹脂微粒子における付着性が増大し、画像濃度が低下する傾向があるものの、少なくともＳａが５ｍ2／ｇ以下の範囲では、１．３前後の優れた画像濃度を安定して得られることがわかる。
【００４３】
（２）接触頻度
また、キャリアの比表面積Ｓｃ（ｍ2／ｇ）と、Ｓａ（ｍ2／ｇ）と、が下記関係式（２）を満足することが好ましい。
Ｓａ・Ｓｃ≧０．１      （２）
この理由は、Ｓａ（ｍ2／ｇ）及びＳｃ（ｍ2／ｇ）が、関係式（２）を満足することによって、樹脂微粒子を外添させた状態のトナー粒子とキャリアとの接触頻度を規定することができ、その結果、優れた摩擦帯電特性を備えた現像剤を安定的に得ることができるためである。
すなわち、（Ｓａ・Ｓｃ）（ｍ4／ｇ2）が０．１ｍ4／ｇ2未満の値となると、樹脂微粒子を外添させた状態のトナー粒子及びキャリア、あるいはいずれか一方における比表面積が過度に小さくなって、樹脂微粒子を外添させた状態のトナー粒子とキャリアとの接触頻度が不十分となり、摩擦帯電量が所定量に到達しない場合があるためである。一方、（Ｓａ・Ｓｃ）（ｍ4／ｇ2）が過度に大きい場合には、樹脂微粒子を外添させた状態のトナー粒子及びキャリア、あるいはいずれか一方における表面積が過度に大きくなって、樹脂微粒子を外添させた状態のトナー粒子と、キャリアとの付着性を、十分に抑制することが困難となる場合があるためである。
したがって、（Ｓａ・Ｓｃ）が、下記関係式（２´）を満足することがより好ましく、下記関係式（２´´）を満足することがさらに好ましい。
０．１５≦Ｓａ・Ｓｃ≦０．４      （２´）
０．２≦Ｓａ・Ｓｃ≦０．３５      （２´´）
【００４４】
次いで、図４を用いて、トナー粒子の比表面積Ｓｔ（ｍ2／ｇ）と、樹脂微粒子の比表面積Ｓｒ（ｍ2／ｇ）と、の和（Ｓｔ＋Ｓｒ）であるＳａ（ｍ2／ｇ）と、キャリアの比表面積Ｓｃ（ｍ2／ｇ）と、の積である（Ｓａ・Ｓｃ）（ｍ4／ｇ2）と、樹脂微粒子を外添させた状態のトナー粒子及びキャリア粒子を含む二成分現像剤を用いて画像形成を行った場合のかぶりと、の関係を説明する。
図４には、横軸に（Ｓａ・Ｓｃ）（ｍ4／ｇ2）を採り、縦軸にかぶり（−）を採った特性曲線Ａ及びＢが示してある。
ここで特性曲線Ａは、ＩＳＯ  １２６４７に準拠した画像パターンを画像濃度２％で２０万枚連続形成した場合の特性曲線であり、特性曲線Ｂは、ＩＳＯ  １２６４７に準拠した画像パターンを画像濃度２％で５万枚間欠形成した場合の特性曲線である。なお、トナー粒子１００重量部に対する樹脂微粒子の添加量は、０．１〜５重量部の範囲内の値としている。
かかる特性曲線Ａから理解されるように、（Ｓａ・Ｓｃ）の値が０から０．１へと増加するのにともなって、かぶりの値が、少なくとも０．０２５以上の値から約０．００８まで急激に減少している。一方、（Ｓａ・Ｓｃ）の値が０．１以上の範囲では、かかる値が増加するのにともなって、かぶりの値が極緩やかに減少しており、安定して０．００３前後の非常に低い値を保持していることがわかる。
また、特性曲線Ｂにおいても、（Ｓａ・Ｓｃ）の値が０から０．１へと増加するのにともなって、かぶりの値が、約０．０１から約０．００３まで、やや急激に減少し、（Ｓａ・Ｓｃ）の値が０．１以上の範囲では、安定して０．００１前後の値を保持している。
したがって、２０万枚連続画像形成を行った場合であっても、５万枚間欠画像形成を行った場合であっても、（Ｓａ・Ｓｃ）の値を０．１以上とすることによって、かぶりを安定的に低い値に保持できることがわかる。そして、特に、特性曲線Ａの場合のように、２０万枚連続画像形成のような長時間の連続的な画像形成を行った場合には、（Ｓａ・Ｓｃ）を０．１以上とすることが、非常に大きな臨界的意義を有することが理解される。
【００４５】
次いで、図５及び６を用いて、トナー粒子の比表面積Ｓｔ（ｍ2／ｇ）と、樹脂微粒子の比表面積Ｓｒ（ｍ2／ｇ）と、の和（Ｓｔ＋Ｓｒ）であるＳａ（ｍ2／ｇ）と、キャリアの比表面積Ｓｃと、の積である（Ｓａ・Ｓｃ）（ｍ4／ｇ2）と、かかる樹脂微粒子を外添させた状態のトナー粒子及びキャリア粒子を含む二成分現像剤を用いて画像形成を行った場合の画像濃度と、の関係を説明する。
図５及び６には、それぞれ横軸に（Ｓａ・Ｓｃ）（ｍ4／ｇ2）を採り、縦軸に画像濃度（−）を採った特性曲線がＡ及びＢが示してある。
ここで特性曲線Ａは、ＩＳＯ  １２６４７に準拠した画像パターンを画像濃度２％で２０万枚連続形成した場合の特性曲線であり、特性曲線Ｂは、ＩＳＯ  １２６４７に準拠した画像パターンを画像濃度２％で５万枚間欠形成した場合の特性曲線である。なお、トナー粒子１００重量部に対する樹脂微粒子の添加量は、０．１〜５重量部の範囲内の値としている。
かかる特性曲線Ａ及びＢから理解されるように、（Ｓａ・Ｓｃ）の値が０から増加するのにともなって、両曲線とも、画像濃度の値が、約１．４から緩やかに減少している。しかしながら、両曲線とも、（Ｓａ・Ｓｃ）が０．１以上の範囲であっても、画像濃度が１．２以上の高い値を安定して保持していることがわかる。
したがって、上述したように、（Ｓａ・Ｓｃ）の値が過度に大きくなると、樹脂微粒子を外添させた状態のトナー粒子と、キャリアとの付着性が増大し、画像濃度が低下する傾向があるものの、少なくとも（Ｓａ・Ｓｃ）が０．３５以下の範囲では、１．３前後の優れた画像濃度を安定して得られることがわかる。
【００４６】
（３）帯電特性
また、トナー粒子における帯電極性と、樹脂微粒子における帯電極性と、を同極性とすることが好ましい。
この理由は、トナー粒子における帯電極性と、樹脂微粒子における帯電極性と、を同極性とすることによって、樹脂微粒子を外添させた状態でのトナー粒子における摩擦帯電特性をさらに向上させることができるためである。
すなわち、樹脂微粒子を外添させた状態のトナー粒子においては、トナー粒子そのものよりも、樹脂微粒子の方が、キャリアとの接触頻度が大きくなる。したがって、トナー粒子における帯電特性と、樹脂微粒子における帯電特性と、を同極性とすることによって、樹脂微粒子を外添させた状態でのトナー粒子における総体としての摩擦帯電性をさらに向上させることができるためである。
【００４７】
［第２の実施形態］
第２の実施形態は、第１の実施形態において記載した二成分現像剤を用いることを特徴とする画像形成方法である。
以下、第２の実施形態としての画像形成方法について、第１の実施形態と重複する内容は省略し、異なる点を中心に説明する。
【００４８】
１．画像形成装置
第２の実施形態の画像形成方法を実施するにあたり、図７に示すような画像形成装置１を好適に使用することができる。
ここで、図７は、画像形成装置の全体構成を示す概略図である。この画像形成装置１は、画像形成装置本体１ａの下部に配設された給紙部２と、この給紙部２の側方および上方に配設された用紙搬送部３と、この用紙搬送部３の上方に配設された画像形成部４と、この画像形成部４よりも排出側に配設された定着部５と、これらの画像形成部４、および定着部５の上方に配設された画像読取部６を備えている。
そして、給紙部２は、用紙９が収容された複数（本実施形態においては４つ）の給紙カセット７を備えており、給紙ローラ８の回転動作により、当該複数の給紙カセット７のうち選択された給紙カセット７から用紙９が用紙搬送部３側に送り出され、用紙９が１枚ずつ確実に用紙搬送部３に給紙されるように構成されている。なお、これら４つの給紙カセット７は、画像形成装置本体１ａに対し、着脱自在となるように構成されている。
【００４９】
また、用紙搬送部３に給紙された用紙９は、用紙供給経路１０を経由して画像形成部４に向けて搬送される。この画像形成部４は、電子写真プロセスによって、用紙９に所定のトナー像を形成するものであり、所定の方向（図中の矢印Ｘの方向）に回転可能に軸支された像担持体である感光体１１と、この感光体１１の周囲にその回転方向に沿って、帯電装置１２、露光装置１３、現像装置１４、転写装置１５、クリーニング装置１６、および除電装置１７を備えている。
【００５０】
また、帯電装置１２は、高電圧が印加される帯電ワイヤを備えており、この帯電ワイヤからのコロナ放電によって感光体１１の表面に所定電位を与えることにより、感光体１１の表面が一様に帯電させられる。そして、露光装置１３により、画像読取部６によって読み取られた原稿の画像データに基づく光が、感光体１１に照射されることにより、感光体１１の表面電位が選択的に減衰されて、この感光体１１の表面に静電潜像が形成される。次いで、現像装置１４により、上述した静電潜像にトナーが付着し、感光体１１の表面にトナー像が形成され、転写装置１５により、感光体１１の表面のトナー像が、感光体１１と転写装置１５との間に供給された用紙９に転写される。
【００５１】
また、トナー像が転写された用紙９は、画像形成部４から定着部５に向けて搬送される。この定着部５は、画像形成部４の用紙搬送方向の下流側に配置されており、画像形成部４においてトナー像が転写された用紙９は、定着部５に設けられた加熱ローラ１８、および当該加熱ローラ１８に押し付けられる加圧ローラ１９によって挟まれるとともに加熱され、用紙９上にトナー像が定着される。次いで、画像形成部４から定着部５において画像形成がなされた用紙９は、排出ローラ対２０によって排出トレイ２１上に排出される。一方、転写後、感光体１１の表面に残留しているトナーは、クリーニング装置１６により除去される。
なお、感光体１１の表面の残留電荷は、除電装置１７により除去され、感光体１１は帯電装置１２によって再び帯電され、以下同様にして画像形成が行われることになる。
【００５２】
２．現像装置
また、本発明に使用する現像装置としては、一例ではあるが、図８に示すように、現像剤を収容するための現像容器１２２と、現像剤を担持して現像領域に搬送するための現像剤担持体１２７と、現像剤の層厚を規制するための現像剤層厚規制部材１２８と、所定の回転軸を中心に回転して現像剤を回転軸方向に搬送するラセンバネ１５０と、を含む現像装置１１４を用いることができる。  ここで、ラセンバネ１５０とは、トナー粒子を所定方向に搬送する搬送手段である第１スパイラル部材１２３及び第２スパイラル部材１２４から構成されている。
より具体的には、トナー粒子の攪拌を行う攪拌室１４０内に設けられた回転可能な第１軸である軸１３２と、軸１３２の周面に設けられたスパイラル状の羽根（図示せず）とからなり、図８中の矢印Ａの方向に回転することにより、トナーを軸１３２の長手方向に搬送する第１スパイラル部材１２３を備えている。
【００５３】
また、軸１３２と略平行に配置された回転可能な第２軸である軸１３３と、軸１３３の周面に設けられたスパイラル状の羽根（図示せず）とからなり、図８中の矢印Ｂの方向に回転することにより、トナーを軸１３３の長手方向に搬送する第２スパイラル部材１２４とを備えている。
なお、第１スパイラル部材１２３と第２スパイラル部材１２４は、略平行に配置されている。また、第１スパイラル部材１２３と第２スパイラル部材１２４の間には、攪拌室１４０と現像室１４１が連通可能となるように、攪拌室１４０と現像室１４１を仕切る仕切部材１３４が設けられている。したがって、トナーを循環的に攪拌しながら搬送することが可能となっている。
また、図８に示すように、現像容器１２２のドラム開口側に配設され、複数の磁極を有する固定マグネットローラ１２５と、当該固定マグネットローラ１２５を内包するとともに、収納されたトナーを感光体１１１の表面上に導くために回転自在に軸支された非磁性の現像スリーブ１２６からなる現像剤担持体１２７を備えている。
更に、板状の磁性体により構成され、現像スリーブ１２６の近傍に配設されるとともに、当該現像スリーブ１２６上面に向け垂下する、現像剤層厚規制部材１２８と、現像スリーブ１２６の長手方向端部に配設された磁性体シール部材１２９を備えている。
【００５４】
また、第１スパイラル部材１２３の上方にはトナー補給孔（図示せず）が開口されており、トナーが投入可能となるように構成されている。すなわち、投入されたトナーは、第１スパイラル部材１２３によって現像室１４１まで搬送される。そして、現像室１４１に搬送されたトナーは、第２スパイラル部材１２４によって、現像スリーブ１２６に導かれる。現像スリーブ１２６に導かれたトナーは、固定マグネットローラ１２５の磁力を利用して現像スリーブ１２６上に担持され、当該トナーは、現像スリーブ１２６の近傍に配設してある現像剤層厚規制部材１２８により厚みが規制される。
次いで、現像スリーブ１２６上に担持されたトナーは、現像剤担持体１２７により、現像位置、すなわち、感光体１１１の表面上に導かれ、かかる感光体１１１と印刷紙とが接触することにより、印刷紙上に画像を転写形成される。  なお、本発明の画像形成方法は、第１の実施形態において記載した所定の二成分現像剤を用いることを特徴とする。
したがって、長時間連続して画像形成を行った場合であっても、現像剤における摩擦帯電特性を効果的に向上させ、かつ、トナー粒子における付着性についても、効果的に抑制することができる。
よって、本発明の画像形成方法であれば、長期間連続して画像形成を行った場合であっても、画像濃度の低下及びかぶりの発生を効果的に抑制した良質な画像を、安定的に形成することができる。
また、本発明の画像形成方法としては、マグネットローラと感光体との間に、さらに現像ローラを配置して、現像ローラ上にトナー粒子の薄層を形成させ、かかる薄層を形成しているトナー粒子を、感光体に対して飛翔させる画像形成方法、すなわち、ハイブリッド現像方式を用いることもできる。
【実施例】
【００５５】
以下、本発明を実施例によって具体的に説明するが、言うまでもなく、本発明はこれらの記載内容に限定されるものではない。
【００５６】
［実施例１］
１．現像剤の製造
まず、ヘンシェルミキサー中に、スチレン−アクリル系樹脂を収容し、かかるスチレン−アクリル系樹脂１００重量部に対して離型剤４重量部、着色剤としてのカーボンブラック１２重量部、及び電荷制御剤１重量部を添加して混合した。次いで、得られた混合物を、二軸押し出し機を用いて溶融混練した後、ドラムフレーカーを用いて冷却した。次いで、得られたフレーク状物を、ハンマーミルにて粗粉砕した後、ターボミルにて微粉砕し、最後に風力分級機を用いて分級して、体積平均粒子径が９．２５３μｍ、平均円形度が０．９６３のトナー粒子を製造した。
【００５７】
なお、トナー粒子の平均円形度の測定は、以下のように実施した。
すなわち、容器中に、不純物を除去したイオン交換水を１０ｍｌ入れ、かかるイオン交換水中に、分散剤として界面活性剤（アルキルベンゼンスルホン酸塩）を０．１〜５ｍｌ加えた。次いで、トナー粒子を０．０２ｇ加え、超音波分散機を用いて２分間分散し、均一に分散した測定用分散液を調製した。なお、この分散の際には、該分散液の温度が４０℃以上とならないように適宜冷却した。次いで、この分散液を、フロー式粒子像測定装置（シスメックス（株）製、ＦＰＩＡ−１０００型）を用いて測定した。
より具体的には、測定時のトナー粒子濃度が３，０００〜１万個／μｌとなる様に、分散液の濃度を再調整した後、トナー粒子を１，０００個以上測定した。次いで、得られたデータのうち、２μｍ以下のデータを削除したものを、上述した式（３）にあてはめて円形度を算出した。なお、「粒子投影面積」は、二値化されたトナー粒子像の面積であり、「粒子投影像の周囲長」は、該トナー粒子像のエッジ点を結んで得られる輪郭線の長さである。次いで、得られた各円形度の算術平均を算出して、トナー粒子の平均円形度とした。
【００５８】
次いで、アクリル系樹脂からなる比表面積が２．３５６ｍ2／ｇの樹脂微粒子と、平均粒子径が４５μｍ、比表面積が０．０７４ｍ2／ｇのキャリアと、を製造した。
【００５９】
次いで、ヘンシェルミキサー中に、トナー粒子を収容し、かかるトナー粒子１００重量部に対して、シリカ粒子２重量部、樹脂微粒子を１重量部添加し、３０ｍ／ｓの条件下で３分間混合し、外添トナー粒子を得た。次いで、キャリアに対して、得られた外添トナー粒子を添加し、ナウターミキサーを用いて均一に撹拌、混合し、現像剤Ａを得た。
【００６０】
２．評価
（１）画像濃度の評価
得られた現像剤を用いて、ＩＳＯ  １２６４７に準拠した画像パターンを画像濃度２％で連続して２０万枚形成した場合、及びＩＳＯ  １２６４７に準拠した画像パターンを画像濃度２％で間欠して５万枚形成した場合における画像濃度を測定した。
すなわち、上述したそれぞれの条件で画像形成を行い、その最後に形成された画像に対して、分光光度計（グレタグマクベス（株）製、ＳｐｅｃｔｒｏＥｙｅ）を用いて測定した。得られた結果を表２に示す。なお、画像濃度（−）が１．２以上であれば、良好な画像濃度であると判定できる。
【００６１】
（２）かぶりの評価
また、ＩＳＯ  １２６４７に準拠した画像パターンを画像濃度２％で連続して２０万枚形成した場合、及びＩＳＯ  １２６４７に準拠した画像パターンを画像濃度２％で間欠して５万枚形成した場合におけるかぶりを測定した。
すなわち、上述したそれぞれの条件で画像形成を行い、その最後に形成された画像の白紙部分に対して、分光光度計（グレタグマクベス（株）製、ＳｐｅｃｔｒｏＥｙｅ）を用いて測定した。得られた結果を表２に示す。なお、かぶり（−）が０．００８以下であれば、有効にかぶりを抑制していると判定できる。
【００６２】
（３）トナー飛散の評価
また、トナー飛散の評価を行った。
すなわち、トナー飛散の測定は、ＩＳＯ  １２６４７に準拠した画像パターンを画像濃度２％で間欠して５万枚形成した場合において、現像器のあご部に飛散したトナーを吸引して計量することにより測定し、下記基準に沿って評価した。得られた結果を表２に示す。
○：飛散トナー量が０．５ｇ未満の値である。
△：飛散トナー量が０．５〜０．７ｇ未満の値である。
×：飛散トナー量が０．７ｇ以上の値である。
【００６３】
［実施例２〜８及び比較例１〜４］
実施例２〜８及び比較例１〜４では、現像剤として、表１に示すように、トナー粒子、樹脂微粒子及びキャリアにおけるそれぞれの比表面積等の特性を変えて構成した現像剤Ｂ〜Ｌを用いたほかは、実施例１と同様に評価を行った。得られた結果を表２に示す。
【００６４】
【表１】
2008257095.tif 000004
【００６５】
【表２】
2008257095.tif 000005
【産業上の利用可能性】
【００６６】
本発明にかかる二成分現像剤によれば、外添剤として樹脂微粒子を含む二成分現像剤において、トナー粒子の比表面積と、樹脂微粒子の比表面積と、の和を所定の範囲とするとともに、トナー粒子に対する樹脂微粒子の添加割合を所定の範囲とすることにより、長時間連続して画像形成を行った場合であっても、現像剤の摩擦帯電性を効果的に発揮させることができ、かつ、その付着性を効果的に抑制することができるようになった。
その結果、長時間連続して画像形成を行った場合であっても、トナー粒子とキャリアとの接触頻度を向上させて現像剤の摩擦帯電性を効果的に発揮させ、かつ、トナー粒子の付着性を効果的に抑制して、形成画像における画像濃度の低下及びかぶりの発生を効果的に抑制することができるようになった。
したがって、本発明の二成分現像剤は、複写機やプリンター等の各種画像形成装置における高耐久性化及び高性能化に寄与することが期待される。
【図面の簡単な説明】
【００６７】
【図１】Ｓａとかぶりとの関係を説明するために供する図である。
【図２】連続画像形成を行った場合のＳａと画像濃度との関係を説明するために供する図である。
【図３】間欠画像形成を行った場合のＳａと画像濃度との関係を説明するために供する図である。
【図４】（Ｓａ・Ｓｃ）とかぶりとの関係を説明するために供する図である。
【図５】連続画像形成を行った場合の（Ｓａ・Ｓｃ）と画像濃度との関係を説明するために供する図である。
【図６】間欠画像形成を行った場合の（Ｓａ・Ｓｃ）と画像濃度との関係を説明するために供する図である。
【図７】画像形成装置を説明するために供する図である。
【図８】現像装置を説明するために供する図である。
【符号の説明】
【００６８】
１：画像形成装置、２：給紙部、３：用紙搬送部、４：画像形成部、５：定着部、６：画像読取部、７：給紙カセット、９：用紙、１０：用紙供給経路、１１：感光体、１２：帯電装置、１３：露光装置、１４：現像装置、１５：転写装置、１６：クリーニング装置、１７：除電装置、１８：加熱ローラ、１９：加圧ローラ、２０：排出ローラ、２２：給紙カセット、１１１：感光体、１２２：現像容器、１２３：第１スパイラル部材、１２４：第２スパイラル部材、１２６：現像スリーブ、１２７：現像剤担持体、１２８：現像剤層厚規制部材、１４０：攪拌室、１４１：現像室、１５０：ラセンバネ
【図１】
2008257095.tif 000006
【図２】
2008257095.tif 000007
【図３】
2008257095.tif 000008
【図４】
2008257095.tif 000009
【図５】
2008257095.tif 000010
【図６】
2008257095.tif 000011
【図７】
2008257095.tif 000012
【図８】
2008257095.tif 000013